СПОСОБ ОЦЕНКИ ТЕХНИЧЕСКОГО СОСТОЯНИЯ ИЗОЛЯЦИОННОГО ПОКРЫТИЯ УЧАСТКА ПОДЗЕМНОГО ТРУБОПРОВОДА
METHOD OF ASSESSING TECHNICAL CONDITION OF INSULATING COATING OF UNDERGROUND PIPELINE SECTION

Изобретение относится к области оценки технического состояния наружного изоляционного покрытия подземных трубопроводов и может в частности использоваться при назначении участков трубопроводов к капитальному ремонту изоляционного покрытия.
Известны способы оценки технического состояния покрытия выявлением повреждений изоляционного покрытия подземных трубопроводов путем проведения электрометрических измерений при помощи электродов, устанавливаемых на поверхности грунта, (см. Бэкман В., Швенк В. Катодная защита от коррозии: Справ, изд. пер. с нем. - М.: Металлургия, 1984. - С. 124-131.) или путем определения градиента снижения напряженности магнитного поля, вызванного протеканием по трубопроводу переменного тока инфразвуковой и звуковой частоты (см. Кривдин А.Ю., Лисин В.Н., Пужайло А.Ф., Спиридович Е.А. Бесконтактный измеритель тока в подземных трубопроводах БИТА-1 // Журнал «Газовая промышленность» №11, 2004 г.).
Известны способы определения технического состояния изоляционного покрытия подземного участка трубопровода, заключающиеся в сопоставлении величины наложенного поляризационного потенциала и силы тока, вызвавшего эту поляризацию (см. ГОСТ Р 51 164-98. Трубопроводы стальные магистральные. Общие требования к защите от коррозии. Приложение Д1 - для участка построенного и засыпанного трубопровода и Приложение Д2 - для участка эксплуатируемого трубопровода).
Общим недостатком указанных способов является высокая трудоемкость, связанная с большим объемом трассовых работ по оценке технического состояния, а также их продолжительность.
Известен способ дистанционного определения технического состояния изоляционного покрытия участка подземного трубопровода, ограниченного точками дренажа двух соседних действующих станций катодной защиты, заключающийся в измерении наложенной разности потенциалов (смещения разности потенциалов) «труба-земля», измерении силы тока на выходе станций катодной защиты, измерении в двух или более точках участка трубопровода на каждом плече защиты станций значений плотности поляризующего тока, определении значений силы тока для левого и правого плеча защиты и последующем расчете переходного сопротивлении покрытия, по значению которого судят о техническом состоянии изоляционного покрытия. При этом принимают, что сила тока, за счет которой происходит поляризация участка трубопровода, равна сумме значений силы тока в соответствующем плече на выходе каждой из станций катодной защиты [см. Патент РФ RU 2626609, кл. F16L 58, опубл. 31.07.2017].
Недостатком данного способа является низкая достоверность способа, вследствие того, что состояние изоляционного покрытия определяется интегрально для всего участка между двумя станциями катодной защиты, клина которого в среднем составляет тридцать километров. Кроме того, необходимо измерять стационарный потенциал трубопровода в точках контроля.
Задачей изобретения является создание способа, позволяющего с достаточной достоверностью, дистанционно или вручную определять техническое состояние изоляционного покрытия подземного трубопровода на определенном его участке.
Технический результат заключается в расширении арсенала дистанционных способов определения технического состояния изоляционного покрытия подземного трубопровода при сохранении необходимой точности и достоверности определяемых при осуществлении заявленного способа параметров, на основании которых судят о техническом состоянии изоляционного покрытия.
з
ij
i
j
Поставленная задача решается тем, что в способе оценки технического состояния изоляционного покрытия подземного трубопровода, заключающемся в измерении смещения потенциала трубопровода, определении силы тока станций, требуемой для такого смещения потенциала, и последующем расчете переходного сопротивлении покрытия, по которому судят о техническом состоянии изоляционного покрытия, отличающийся тем, что выбирают участок контроля состояния изоляционного покрытия между двумя точками контроля, определяют длину данного участка L, изменяют режимы работы двух смежных для выбранного участка станций катодной защиты и находят коэффициенты ее влияния на величину защитной разности потенциалов «труба-земля» в точке контроля (A), как отношение приращения защитной разности потенциалов «труба-земля» (Δφ), к приращению силы тока станции катодной защиты (ΔI) по формуле  исходя из условия подобия изменения характеристического сопротивления трубопровода между контрольными точками находят характеристическое сопротивление на выбранном участке (Z) по формуле
21
где А - коэффициент влияния силы тока СКЗ№2 на защитную разность потенциалов «труба земля» в точке контроля 1;
11
А - коэффициент влияния силы тока СКЗ№1 на защитную разность потенциалов «труба земля» в точке контроля 1;
12
А - коэффициент влияния силы тока СКЗ№1 на защитную разность потенциалов «труба земля» в точке контроля 2;
22
А - коэффициент влияния силы тока СКЗ№2 на защитную разность потенциалов «труба земля» в точке контроля 2;
вычисляют переходное сопротивление трубопровода  по формуле
T
где R - продольное сопротивление трубопровода, Ом/м;
по величине которого судят о состоянии изоляционного покрытия.
Способ поясняется на фиг. 1, на которой представлен участок трубопровода длиной в 30 км, с обеспечением электрохимической защиты от двух установок катодной защиты (УКЗ) №8, 9, расположенных соответственно на км 220 и км 250, а также выделен участок контроля изоляционного покрытия между контрольной точкой №1 (КИП№252, км 235) и контрольной точкой №2 (КИП№260, км 240).
Способ реализуют следующим образом.
Выбирают контролируемый участок трубопровода, на котором необходимо оценить состояние покрытия, расположенный между двумя точками контроля, в которых установлены контрольно-измерительные пункты, либо оборудование подсистемы дистанционного коррозионного мониторинга. Определяют расстояние в метрах от точки контроля до точки дренажа выбранной станции катодной защиты (СКЗ) между данными точками контроля
Поочередно кратковременно изменяют режимы работы двух смежных для выбранного участка станций катодной защиты и вручную или дистанционного, с использованием оборудования дистанционного коррозионного мониторинга, измеряют значения защитной разности потенциалов «труба-земля» в точках контроля (фиг. 1). Находят коэффициенты влияния обеих СКЗ на величину защитной разности потенциалов «труба-земля» в контрольных точках, как отношение приращения защитной разности потенциалов «труба-земля» к приращению силы тока станции катодной защиты по формуле
Исходя из условия подобия изменения характеристического сопротивления трубопровода между контрольными точками находят характеристическое сопротивление на выбранном участке через коэффициенты влияния силы тока обеих СКЗ на величину защитной разности потенциалов «труба-земля» в контрольных точках (фиг. 1), которые по своему физическому смыслу являются сопротивлениями и их отношение можно выразить формулами
21
11
21
11
Z=Z-Z=A-A, Ом;
12
22
12
22
Z=Z-Z=A-A, Ом.
Отсюда характеристическое сопротивление трубопровода можно вычислить по формуле
T
Вычисляют продольное сопротивление трубопровода R Ом/м, по формуле
Вычисляют переходное сопротивление трубопровода  Ом⋅м, по формуле
Вычисляют сопротивление растеканию тока трубопровода на единицу длины  Ом⋅м, по формуле
Сопротивление изоляционного покрытия на единицу длины  Ом⋅м, определяется по формуле
из
2
Сопротивление изоляционного покрытия R Ом⋅м, определяется по формуле
Пример.
Необходимо определить сопротивление изоляционного покрытия магистрального газопровода на участке км 235 - км 240. Данный газопровод введен в эксплуатацию в 1988 г., диаметр газопровода 1,22 м, толщина стенки 12 мм, тип изоляционного покрытия - полимерные ленты, марки стали 17Г1С. На км 235 установлен контрольно-измерительный пункт (КИП) №252. Данный КИП будет являться контрольной точкой №1. На км 240 установлен контрольно-измерительный пункт (КИП) №260. Данный КИП будет являться контрольной точкой №2. Выбранный участок находится в зоне защиты двух установок катодной защиты (УКЗ). УКЗ №8 мощностью 1 кВт и с номинальными значениями по силе тока 21А и по напряжению 48 В, располагается на км 220. Сила тока на выходе СКЗ, входящей в состав УКЗ№8, равна 6А. УКЗ №9 мощностью 1 кВт и с номинальными значениями по силе тока 21А и по напряжению 48В, располагается на км 250. Сила тока на выходе СКЗ, входящей в состав УКЗ№9, равна 7А.
По результатам сезонных замеров специалистами службы защиты от коррозии эксплуатирующей организации установлено, что защитная разность потенциалов «труба-земля» находится в пределах диапазона, регламентированного ГОСТ Р 51164-98 и равна в точке контроля №1 -0,95 В, а в точке контроля №2 -0,92 В.
Средняя величина удельного электрическое сопротивление грунта выбранном участке равна 50 Ом⋅м.
Пошагово изменяют режимы работы смежных СКЗ №8 (км 220) и №9(км 250). Увеличивают силу тока на выходе СКЗ№8 с 6А до 7А, контролируют защитную разности потенциалов «труба-земля» в точке дренажа данной станции и отмечают, что ее значение равное -1,9 В не выходит в область недопустимых значений. Не изменяя режимов работы остальных СКЗ, измеряют значение защитной разности потенциалов «труба-земля» в точке контроля №1 равное -1,25 В и в точке контроля №2 равное -1,12 В.
Возвращают первоначальные режимы смежной СКЗ№8 Повторяют данные процедуры со смежной СКЗ№9 и фиксируют увеличение силы тока на выходе СКЗ с 7А до 8А, и изменение защитной разности потенциалов «труба-земля» в точке контроля №1 равное -1,05 В, в точке контроля №2 равное -1,22 В.
Коэффициенты влияния СКЗ на величину защитной разности потенциалов «труба-земля» в точке контроля №1 определяют по формуле
Для смежной СКЗ №8
для смежной СКЗ №9
Коэффициенты влияния смежных СКЗ на величину защитной разности потенциалов «труба-земля» в точке контроля №2 определяют
для смежной СКЗ №8
для смежной СКЗ №9
Определяют характеристическое сопротивление трубопровода можно вычислить по формуле
Вычисляют продольное сопротивление трубопровода по формуле
т
-7
где ρ - удельное электрическое сопротивление металла трубы, для марки стали 17Г1С равно 2,45 10 Ом⋅м.
Принимают, что с течением времени данное сопротивление практически неизменное.
Вычисляют переходное сопротивление трубопровода  Ом⋅м, по формуле
Вычисляют сопротивление растеканию тока трубопровода на единицу длины на участке №1 по формуле
Сопротивление изоляционного покрытия на единицу длины на участке №1 определяют по формуле
Сопротивление изоляционного покрытия на участке №1 определяют по формуле
2
Устанавливают, что переходное сопротивление покрытия на момент проведения электрометрических измерений на контролируемом участке составляло 15500 Ом⋅м, что соответствует удовлетворительному состоянию полимерного покрытия.